СПОСОБ ПРОПИТКИ УЗЛОВ ЭЛЕКТРОИЗДЕЛИЙ ЛАКОМ МЛ-92
METHOD OF ELECTROPRODUCTS JUNCTIONS IMPREGNATION BY POLISH ML-92

Изобретение относится к области электротехники и касается способа пропитки узлов электроизделий, представляющих собой каркас с многослойной намоткой на него электропровода и наличием выводных концов из провода БПВЛ с комбинированной оплеткой из натуральных и синтетических нитей, пропитанных электроизоляционным лаком.
Известен способ пропитки обмоток узлов лаком МЛ-92, изложенный в ОСТ 1.80000-70 «Пропитка узлов лаками. Типовые технологические процессы» (таблица 5).
Согласно прототипу пропитку узлов с многослойной намоткой лаком МЛ-92 производят по следующей технологии:
1. Поступившие на пропитку узлы просушивают в термостате при температуре (105±5)°С в течение 2-4 часов.
2. Охлажденные до 70-80°С узлы загружают в пропиточный бачок, который в последствии вместе с изделиями помещают в вакуум-пропиточную установку. Закрывают пропиточную установку.
3. Создают в установке вакуум 20-40 мм рт.ст. и выдерживают узлы в вакууме в течение 30 мин.
4. Не снимая вакуума, подают в пропиточный бачок предварительно подготовленный лак МЛ-92. Подготовка лака заключается в его разбавлении до рабочей вязкости 25-30 с толуолом или смесью толуола с уайт-спиритом в соотношении 1:1 по массе или объему. Уровень лака должен быть на 20-30 мм выше узлов.
5. Выдерживают узлы под вакуумом 15-20 мин.
6. Снимают вакуум и создают в вакуум-пропиточной установке давление 2-3 мм рт. ст. Выдерживают узлы при указанном давлении в течение 5-7 мин.
7. Снимают давление и повторяют переходы по п. 3-6.
После окончания процесса пропитки: лак сливают, вакуум-пропиточную установку открывают, извлекают узлы из пропиточного бачка, протирают все поверхности, включая выводные концы бязью, смоченной уайт-спиритом или смесью уайт-спирита с толуолом в соотношении 1:1 по массе или объему, смазывают выводные концы бязью, смоченной касторовым маслом или дибутилфталатом, и выполняют полимеризацию. Полимеризация лака заключается: в предварительной вакуумной сушке в вакуум-термостате при температуре (60±5)°С, вакууме 140-240 мм рт.ст. в течение 2-5 часов; повторной протирке узлов, извлеченных из вакуум-термостата, бязью, смоченной уайт-спиритом или смесью уайт-спирита с толуолом в соотношении 1:1 по массе или объему; и окончательной сушке в термостате по одному из режимов. Режимы сушки лака: 15 часов при температуре (100±5)°С, или 10 часов при температуре (125±5)°С, или 5 часов при температуре (145±5)°С.
Недостатком прототипа является нарушение в процессе указанного способа обработки сплошности оплетки выводных концов, а именно расхождение нитей оплетки и оголение тем самым внутренней изоляции провода, что отрицательно сказывается на внешнем виде провода после пропитки, электроизоляционных и эксплуатационных свойствах провода (снижается стойкость провода к воздействию механических, климатических и биологических факторов). Причиной нарушения оплетки является нарушение слоя пропиточного лака провода БПВЛ под воздействием растворителей (толуола) и высоких температур.
Задача предлагаемого изобретения: сократить влияние отрицательных факторов (действие агрессивного растворителя и высокой температуры), обеспечив тем самым требуемое качество электроизоляции, влагостойкости и механической прочности всех элементов узлов с многослойной намоткой.
Технический результат - получение способа пропитки электроузлов с многослойной намоткой и наличием выводных концов из провода БПВЛ, позволяющего повысить электроизоляционные свойства изделий, механическую прочность и влагостойкость оплетки выводных концов.
Указанный технический результат достигается тем, что в способе пропитки узлов электроизделий лаком МЛ-92, заключающемся в обработке узлов с многослойной намоткой методом вакуум-давления, новым является то, что предварительно обезжиренные путем протирки салфеткой, смоченной спиртом или спирто-бензиновой смесью, и протертые сухой салфеткой катушки с наличием выводных концов из провода БПВЛ прогревают в термошкафу при температуре 60…70°С в течение 2-х часов, пропитку катушек производят в автоклаве лаком МЛ-92 в состоянии поставки, исключая при этом разбавление лака растворителем, промывку пропитанных катушек производят только уайт-спиритом с помощью салфетки, перед окончательной сушкой производят дополнительное смазывание выводных концов касторовым маслом, окончательную сушку пропитанных лаком МЛ-92 катушек производят по следующему режиму: 5 часов при температуре 65-85°С, затем 5 часов при температуре 90-100°С, затем 10 часов при температуре 110-120°С.
Технические решения с признаками, отличающими заявляемое решение от прототипа, не известны и явным образом из уровня техники не следуют. Это позволяет считать, что заявляемое решение является новым и обладает изобретательским уровнем.
Способ пропитки узлов электроизделий лаком МЛ-92 рассмотрим на примере катушек электроспуска, представляющих собой сборки с многослойной намоткой электропровода и выводными концами из провода БПВЛ. Предлагаемый способ пропитки представляет собой следующий процесс:
1. Обезжиривание сборок методом протирки салфеткой, смоченной спиртом или спирто-бензиновой смесью, и последующая протирка сухой х/б салфеткой.
2. Прогрев катушек в термошкафу при температуре 60…70°С в течение 2-х часов.
3. Пропитка катушек лаком МЛ-92 методов вакуум-давления. Для этого прогретые катушки укладывают в емкость выводными концами вверх, заливают подготовленным к работе лаком МЛ-92, соблюдая условие, что уровень заливки - не более 2 см над поверхностью катушек. Лак для пропитки используют в состоянии поставки, перед применением его фильтруют через капроновую ткань. Емкость с залитыми лаком катушками помещают в автоклав и производят пропитку методом «вакуум-давление» в несколько стадий:
2
- создание разрежения и выдержка под вакуумом при остаточном давлении 0,027 кгс/см в течение 20-25 мин.
2
- снятие разрежения, создание давления и выдержка под давлением 2,5…3 кгс/см в течение 3-5 мин.
2
- снятие давления, повторное создание разрежения и выдержка под вакуумом при остаточном давлении 0,027 кгс/см в течение 10 мин.
2
- снятие разрежения, создание давления и выдержка под давлением 2,5…3 кгс/см в течение 3-5 мин.
- снятие давления.
4. Промывка. После извлечения из пропиточной емкости все поверхности катушек, включая выводные концы, тщательно промывают уайт-спиритом с помощью салфетки.
5. Смазывание поверхностей выводных концов провода БПВЛ касторовым маслом методом протирки салфеткой, смоченной маслом.
2
6. Вакуумирование катушек в вакуумном шкафу при остаточном давлении 0,027 кгс/см и температуре 60…70°С в течение 3-х часов.
7. Повторная промывка катушек с целью удаления наплывов лака уайт-спиритом с применением салфетки.
8. Повторное смазывание выводных концов касторовым маслом.
9. Окончательная сушка по режиму: 5 часов при температуре 65-85°С, затем 5 часов при температуре 90-100°С, затем 10 часов при температуре 110-120°С.
Предлагаемый способ пропитки исключает воздействие отрицательных факторов в виде агрессивного растворителя (толуола) и повышенной температуры на поверхность оплетки выводных концов, что исключает вероятность ее разрушения (расхождения нитей оплетки) и тем самым сохраняет электроизоляционные и эксплуатационные свойства провода БПВЛ.